(57)【特許請求の範囲】
【請求項１】
ジエン系ゴム１００重量部に対して、粒子径が１０〜２００μｍの粉体である、アクリロニトリルを５０％以上含んだポリアクリロニトリル樹脂粉末を１〜２０重量部配合した、氷上摩擦力を高めたタイヤトレッド用ゴム組成物。
【請求項２】
前記ジエン系ゴムが、ガラス転移温度の平均値−５５℃以下である請求項１に記載の氷上摩擦力を高めたタイヤトレッド用ゴム組成物。
【発明の詳細な説明】
【０００１】
【発明の属する技術分野】
本発明は、ポリアクリロニトリルを主成分とする樹脂粉末を配合した氷上摩擦力を高めたタイヤトレッド用ゴム組成物に関する。
【０００２】
【従来の技術】
ゴムに対し、種々の樹脂粒子を配合することによって、ゴム表面にミクロな凹凸面を形成し、それにより氷の表面に発生する水膜を除去して氷上摩擦を向上させる手法が従来より数多く検討されているが、未だ十分なレベルには達していない。例えば、前記の樹脂粒子をタイヤトレッド用ゴムに配合する事例としては、特開平４−３１１７３９号公報および特開平３１８０４４号公報のフェノール樹脂、特開平４−３６２４０３号公報のシンジオタクチック−１，２−ポリブタジエン、および特開平４−４１５３５号公報のナイロン樹脂等があるが、これらの樹脂粒子の使用では、いずれも氷上での引掻き効果、氷への凝着力および親水性等の観点で問題があった。
【０００３】
【発明が解決しようとする課題】
したがって、本発明では、前述の観点での特性がバランス良く優れるがために、これをゴム組成物に配合するときはゴム組成物の氷上摩擦力を著しく高めることができるような特定の樹脂粉末を配合したタイヤトレッド用ゴム組成物を提供することを目的とする。
【０００４】
【課題を解決するための手段】
本発明に従えば、ジエン系ゴム１００重量部に対して、粒子径が１０〜２００μｍの粉体である、アクリロニトリルを５０％以上含んだポリアクリロニトリル樹脂粉末を１〜２０重量部配合した、氷上摩擦力を高めたタイヤトレッド用ゴム組成物が提供される。
【０００６】
また、本発明によれば、前記ジエン系ゴムが、ガラス転移温度の平均値−５５℃以下であることを特徴とする前記氷上摩擦力を高めたタイヤトレッド用ゴム組成物が提供される。
【０００８】
【発明の実施の形態】
以下に、本発明の構成および作用効果について説明する。
本発明による氷上摩擦力を高めたタイヤトレッド用ゴム組成物では、ポリアクリロニトリルを主成分とした樹脂粉末を加硫ゴムマトリックス中に均一分散してなる構造の氷上摩擦力を高めたタイヤトレッド用ゴム組成物を得るものであり、かくしてこのゴム組成物をもってタイヤのトレッド部を構成した場合には、前記ポリアクリロニトリルゴムを主成分とする樹脂粉末が走行中にタイヤ表面に突出し、またこれが剥落して凹部を形成し、その凹凸面によってタイヤの氷上摩擦力を高めることができる。また、タイヤ表面に突出もしくは凹面の内壁を構成する前記ポリアクリロニトリルゴムを主成分とする樹脂が氷上を引掻き、さらに氷上摩擦力を高めることができる。
【０００９】
本発明によれば、前記ポリアクリルニトリルを主成分とする樹脂粉末としては、適度な硬度、氷との凝着性および親水性を有するように、アクリルニトリルを５０％以上含む（より好ましくは６０％以上含む）樹脂が用いられる。このアクリルニトリルを５０％以上含む樹脂としては、例えば、ポリ（メタ）アクリロニトリルおよび（メタ）アクリロニトリル含有量の高い共重合体が好適に用いられる。その共重合体の場合の相手側モノマー（コモノマー）としては、ハロゲン化ビニル、ハロゲン化ビニリデン、スチレン系モノマー、（メタ）アクリレート系モノマー、酢酸ビニル、ブタジエン、ビニルピリジン、クロロプレン等のモノマーが用いられる。
【００１０】
本発明によるポリアクリロニトリルを主成分とする樹脂粉末には、その粒子径が１０〜２００μｍ（好ましくは、３０〜１５０μｍ）の粉体が用いられる。ここで、当該粒子径は、走査型電子顕微鏡（ＳＥＭ）あるいは透過型電子顕微鏡（ＴＥＭ）を用いて観測した粒子の直径を測定したものである。そして、単位面積当たりランダムに選定して観測した５０個の粒子の直径の平均値を粒子径とした。この粒子径が１０μｍ未満のものでは、その引掻き効果による所望の氷上摩擦力が得られず、また融解水のトラップまたは除去に必要な表面凹凸も形成されないので好ましくなく、また、２００μｍ超のものでは、タイヤ表面の氷路面への接地面積が低下して所望の凝着力による氷上摩擦力が得られないので好ましくない。
【００１１】
また、本発明による前記ポリアクリロニトリルを主成分とする樹脂粉末は、ジエン系ゴム１００重量部に対して１〜２０重量部、好ましくは１〜１０重量部配合して用いられる。この範囲で配合することによって、ゴム表面に形成された凹凸が、氷結路上に発生する適度な水のトラップまたは除去効果が得られ、また凝着摩擦による氷結路上での摩擦力が向上する。
【００１２】
本発明のゴム組成物に配合される前記ポリアクリロニトリルを主成分とした樹脂粉末は、前記ポリ（メタ）アクリロニトリル樹脂や（メタ）アクリロニトリル共重合体等を所定の粒子径に粉砕したものを用いればよく、また、スエーデンのＥＸＰＡＮＣＥＬ社より商品名「エクスパンセル０９２ＤＵ−１２０」（未膨張のアクリロニトリル樹脂粒子）等として市販されているものを、未膨張のまま配合、ゴム架橋する条件下で使用してもよい。
【００１３】
本発明によるジエン系ゴムに用いられるゴム成分としては、例えば、天然ゴム（ＮＲ）、各種ブタジエンゴム（ＢＲ）、各種スチレン−ブタジエン共重合体ゴム（ＳＢＲ）、ポリイソプレンゴム（ＩＲ）、アクルロニトリルブタジエンゴム、クロロプレンゴム、エチレン−プロピレン−ジエン共重合体ゴム、スチレン−イソプレン共重合体ゴム、スチレン−イソプレン−ブタジエン共重合体ゴム、イソプレン−ブタジエン共重合体ゴム等が挙げられる。ジエン系ゴムは、本発明のタイヤトレッドとして使用する場合には、その低転動抵抗と耐摩耗性、低温性能を両立させて向上させるために、ガラス転移温度（Ｔｇ）が平均値で−５５℃以下のものを使用することが好ましい。ここで、ガラス転移温度（Ｔｇ）の平均値は、以下の式を用いて算出した。
【数１】
0004530439.tif 000002
（式中、ｎは、ブレンドしたｎ種のゴム、Ｔｇmは、ブレンドする各ゴムｍのＴｇ、φmは、ブレンドする各ゴムｍの重量分率を表す。）
【００１４】
本発明による氷上摩擦力を高めたタイヤトレッド用ゴム組成物には、通常当該ゴム組成物に配合される補強剤としてのカーボンブラックおよび／またはシリカを配合する。本発明の氷上摩擦力を高めたタイヤトレッド用ゴム組成物に使用するカーボンブラックとしては、Ｎ2ＳＡ（窒素吸着比表面積）が７０ｍ2／ｇ以上、ＤＢＰ吸油量が１０５ml／１００ｇ以上であるものが好ましく、更にＮ2ＳＡが８０〜２００ｍ2／ｇ，ＤＢＰ吸油量が１１０〜１５０ml／１００ｇであるものが一層好ましい。この値が低過ぎると引張強さ、モジュラスなどが低くなるので好ましくなく、逆に高過ぎるとＮ2ＳＡでは発熱量が大きくなるので好ましくなく、ＤＢＰ吸油量ではカーボンとして製造が難しいので好ましくない。また、シリカとしては、湿式シリカが使用される。これら補強剤の配合量としては、ゴム１００重量部に対して、カーボンブラックが２０〜８０重量部、湿式シリカが０〜５０重量部使用される。湿式シリカは使用されなくてもよく、使用する場合は、ｔａｎδのバランスが改良される範囲の配合量で用いるのが良く、これが多過ぎると電気伝導度が低下し、また補強剤の凝集力が強くなり、混練中の分散が不充分となるので好ましくない。
【００１５】
本発明に係る氷上摩擦力を高めたタイヤトレッド用ゴム組成物には、更に、通常の加硫または架橋剤、加硫または架橋促進剤、各種オイル、老化防止剤、充填剤、可塑化剤、軟化剤、その他当該ゴム用に一般的に配合されている各種配合剤を配合することができる。これら添加剤の配合量も、本発明の目的に反しない限り、従来の一般的な配合量とすることができる。
【００１６】
【実施例】
以下、実施例および比較例に従って本発明を更に詳しく説明するが、本発明の技術的範囲をこれらの実施例に限定するものでないことは言うまでもない。
【００１７】
以下の実施例および比較例の各例の配合に用いた配合成分は、以下の市販品を用いた。
0004530439.tif 000003
【００１８】
試料の作製
１．７リットル密閉式バンバリーミキサーを用いて、ゴムおよびカーボンブラック等の配合剤を５分間混合した後、オープンロールにて、加硫促進剤、硫黄を混合した。
得られた未加硫ゴムを、１４．２MPa の圧力下で、比較例２および実施例３は１２０℃（エクスパンセルが膨張しない温度、膨張開始温度：１３０℃）で１８０分間、その他は１６０℃で２０分間加硫し、氷上摩擦試験用のサンプルを得た。
【００１９】
氷上摩擦試験
温度制御された恒温室内に設置された氷面上にゴム試験片を一定荷重で押し付け、一定速度で滑らせる時の抵抗（氷上摩擦係数）を検出することによって行われる。
実施例、比較例に示した氷上摩擦試験条件は、氷温３℃、速度20km／ｈ、接地圧３kg／cm2 である。
結果は、対比となる比較例を１００とした指数で表示し、数値が大きいほど氷上摩擦力に優れていることを示す。
【００２０】
実施例１〜４および比較例１〜３
これらの例は、天然ゴムとＳＢＲ−１系のゴム、またはＳＢＲ−２系のゴムに対して、前記のポリアクリロニトリル粒子、未膨張タイプポリアクリロニトリル粒子を配合、加硫処理したゴム配合物についての評価結果を示すものである。結果を表Ｉ〜表III に示す。
【００２１】
【表１】
0004530439.tif 000004
【００２２】
【表２】
0004530439.tif 000005
【００２３】
【表３】
0004530439.tif 000006
【００２４】
【発明の効果】
表Ｉ〜表III の結果からみられるように、本発明に従ってジエン系ゴムにポリアクリロニトリルを主成分とした樹脂粉末を配合することにより、氷上摩擦力の向上の著しいゴム組成物が得られることが認められ、これをタイヤトレッド用ゴム組成物に使用するときは、氷上摩擦力に優れたタイヤとなすことができる。